(57)【要約】本発明は、手袋に使用するマイクロカプセルを有するコーティングを提供する。そのコーティングは、湿ったおよび乾燥した両方の手の手袋の装着容易性を改善する。そのコーティングは、手袋への適用のため、マイクロカプセル、水およびポリウレタンを含む。
2005504136.tif 000002
【特許請求の範囲】
【請求項１】
水；
ポリウレタン；および
低粘度炭化水素、フレグランス、およびビタミンを含むマイクロカプセル；ここで該マイクロカプセルはポリアセタールウレアを含むコーティングを有する、
の混合物を含む組成物。
【請求項２】
請求項１の組成物であって、前記マイクロカプセルがさらに湿潤剤および染料を含む、前記組成物。
【請求項３】
請求項１の組成物であって、前記マイクロカプセルコーティングがさらにポリアミドを含む、前記組成物。
【請求項４】
請求項１の組成物であって、前記マイクロカプセルコーティングがさらにゼラチンを含む、前記組成物。
【請求項５】
請求項１の組成物であって、前記マイクロカプセルが約１重量%〜約５重量%の量存在する、前記組成物。
【請求項６】
請求項１の組成物であって、ポリウレタンが約１重量%〜約１５重量%の量存在する、前記組成物。
【請求項７】
請求項１の組成物であって、低粘度炭化水素が水素化ポリイソブテン、水素化ポリブテン、および水素化ポリデセンからなる群から選択される、前記組成物。
【請求項８】
請求項７の組成物であって、低粘度炭化水素が水素化ポリイソブテンである、前記組成物。
【請求項９】
水；
ポリウレタン；および
水素化イソブテン、バニラフレグランス、ビタミンＡパルミテート、およびビタミンＥアセテートを含むマイクロカプセル；ここで該マイクロカプセルはポリオキシメチレンウレアを含むコーティングを有する、
の混合物を含む組成物。
【請求項１０】
請求項９の組成物であって、前記マイクロカプセルがさらに湿潤剤および染料を含む、前記組成物。
【請求項１１】
請求項９の組成物であって、前記マイクロカプセルコーティングがさらにポリアミドを含む、前記組成物。
【請求項１２】
請求項９の組成物であって、前記マイクロカプセルコーティングがさらにゼラチンを含む、前記組成物。
【請求項１３】
請求項９の組成物であって、前記マイクロカプセルが約１重量%〜約５重量%の量存在する、前記組成物。
【請求項１４】
請求項９の組成物であって、ポリウレタンが約１重量%〜約１５重量%の量存在する、前記組成物。
【請求項１５】
外表面；および
低粘度炭化水素、フレグランス、およびビタミンを含むマイクロカプセルを含む内側皮膚接触表面；ここで該マイクロカプセルはポリアセタールウレアを含むコーティングを有する、
を含む手袋。
【請求項１６】
請求項１５の手袋であって、前記マイクロカプセルがさらに湿潤剤および染料を含む、前記手袋。
【請求項１７】
請求項１５の手袋であって、前記マイクロカプセルコーティングがさらにポリアミドを含む、前記手袋。
【請求項１８】
請求項１５の手袋であって、前記マイクロカプセルコーティングがさらにゼラチンを含む、前記手袋。
【請求項１９】
請求項１５の手袋であって、低粘度炭化水素が水素化ポリイソブテン、水素化ポリブテン、および水素化ポリデセンからなる群から選択される、前記手袋。
【請求項２０】
請求項１９の手袋であって、低粘度炭化水素が水素化ポリイソブテンである、前記手袋。
【請求項２１】
外表面；および
水素化イソブテン、バニラフレグランス、ビタミンＡパルミテート、およびビタミンＥアセテートを含むマイクロカプセルを含む内側皮膚接触表面；ここで該マイクロカプセルはポリオキシメチレンウレアを含むコーティングを有する、
を含む手袋。
【請求項２２】
請求項２１の手袋であって、前記マイクロカプセルがさらに湿潤剤および染料を含む、前記手袋。
【請求項２３】
請求項２１の手袋であって、前記マイクロカプセルコーティングがさらにポリアミドを含む、前記手袋。
【請求項２４】
請求項２１の手袋であって、前記マイクロカプセルコーティングがさらにゼラチンを含む、前記手袋。
【発明の詳細な説明】
【０００１】
発明の分野
本発明は、マイクロカプセル化された物質を含む新規なコーティング組成物を使用して製造される、容易に装着可能な手袋に関する。
【０００２】
発明の背景
ゴムラテックスから作られる医療、手術及び他の手袋は、一般にそれらのゴムが人の手にしっかりとフィットするように作られている。このタイトフィットのため、そのような手袋は装着を容易にするために、一般に皮膚に触れる内表面が潤滑化されている。この目的に使用される標準的な潤滑剤は、ダスティングパウダー（dusting powder）、例えば、架橋コーンスターチである。
【０００３】
ゴム製品に潤滑性を与える様々な方法が提案がなされ、粉状の内表面潤滑剤を使用しない方法が検討されている。例えば、ゴム手袋の表面を臭素あるいは塩素でハロゲン化することにより、潤滑性を与えることができる。しかしこの処理は、当業者に周知の確かな不利益があり、また一般的にダスティングパウダーで内表面がコートされた手袋よりも装着しやすい手袋は製造できない。１つの先行例は、ゴムラテックスと樹脂ラテックスのブレンド物からなる、潤滑性を有する手袋を提供する。このアプローチでは、ゴム手袋の摩擦係数を低下させるが、顕著には装着性を改良することができない。他の先行技術では、手袋層と手袋をする者の皮膚との間の摩擦性の接触を低減するために、単層ビニルあるいはシリコン手袋の内側、皮膚接触表面上に顆粒状物質が配置されている。しかし、その手袋の使用は、手袋内表面から顆粒物質が削られ、顆粒物質が剥がれ落ちてしまう。
【０００４】
従来技術の一例は、乾燥した手用の治療用手袋である。その手袋は、２層のメッシュまたはスクリム、上部手のひらパネルまたは層、および手の裏部または層を含む。そのスクリムは、すべての５本の指の境界で熱融合されていて、メッシュ層は乾燥ポリビニルアルコールのコーティングを有する。その手袋を装着すると湿潤し、ほとんどまたはすべてのポリビニルアルコールコーティングが溶解し、溶解したポリビニルアルコールと水の混合物を生じ、幾分スラリー状またはスラッシュ状でメッシュ上に存在することになる。加えて、そのスラリーの最も外側が普通の蒸発により乾燥し始めるにつれ、手袋の外側と皮膚の間に配置されたスラリーの内部は、皮膚を湿潤し続ける。このタイプの従来技術の１つの顕著な不利益は、繊細な動きでの使用のためには手指の器用さに欠けるということである。他の不利益は、手袋内部に付着しているポリビニルアルコールの使用である。手は、まずポリビニルアルコールを溶解するために濡れるまたは湿らないといけない。加えて、手袋の外側は、継続したポリビニルアルコールの溶解のために湿っていなければならない。
【０００５】
それゆえ、湿気を与える特性を有し、乾燥および湿った手の両方の状態で装着が容易な手袋であって、手袋の内部に脱離粒子状物を生じないプロセスにより製造される手袋が望まれている。
【０００６】
従って、皮膚に湿気を与え、使用者の手指の繊細な動きの器用さを維持することを可能にする手袋が望まれている。
装着容易性のために、粉剤に頼らない、または内表面の潤滑剤に頼らない、その代わりに新規で改良された方法で表面潤滑性を与える手袋は有益である。
【０００７】
手袋の装着の前に手または手袋の内部の湿気または濡れが要求されない手袋は、さらに有益である。
発明の概要
１つの態様において本発明は、マイクロカプセル、水およびポリウレタンの混合物を含む組成物を提供する。そのマイクロカプセルは、低粘度炭化水素、フレグランス、ビタミン、およびマイクロカプセルコーティングを含む。そのマイクロカプセルコーティングは、ポリアセタールウレア（polyacetal urea）を含む。
【０００８】
他の態様において本発明は、マイクロカプセル、水およびポリウレタンの混合物を含む手袋コーティングを提供する。そのマイクロカプセルは、低粘度炭化水素、フレグランス、ビタミン、およびマイクロカプセルコーティングを含む。そのマイクロカプセルコーティングは、ポリアセタールウレア（polyacetal urea）を含む。
【０００９】
他の態様において本発明は、マイクロカプセル、水およびポリウレタンの混合物を含む組成物を提供する。そのマイクロカプセルは、水素化ポリイソブテン、バニラフレグランス、ビタミンＡパルミテート、ビタミンＥアセテート、およびマイクロカプセルコーティングを含む。そのマイクロカプセルコーティングは、ポリオキシメチレンウレア（polyoxymethylene urea）を含む。
【００１０】
他の態様において本発明は、マイクロカプセル、水およびポリウレタンの混合物を含む手袋コーティングを提供する。そのマイクロカプセルは、水素化ポリイソブテン、バニラフレグランス、ビタミンＡパルミテート、ビタミンＥアセテート、およびマイクロカプセルコーティングを含む。そのマイクロカプセルコーティングは、ポリオキシメチレンウレア（polyoxymethylene urea）を含む。
【００１１】
他の態様において本発明は、マイクロカプセルを含む外表面と内の皮膚接触表面を含む手袋を提供する。そのマイクロカプセルは、低粘度炭化水素、フレグランス、ビタミン、およびマイクロカプセルコーティングを含む。そのマイクロカプセルコーティングは  、ポリアセタールウレア（polyacetal urea）を含む。
【００１２】
他の態様において本発明は、マイクロカプセルを含む外表面と内の皮膚接触表面を含む手袋を提供する。そのマイクロカプセルは、水素化ポリイソブテン、バニラフレグランス、ビタミンＡパルミテート、ビタミンＥアセテート、およびマイクロカプセルコーティングを含む。そのマイクロカプセルコーティングは、ポリオキシメチレンウレア（polyoxymethylene urea）を含む。
【００１３】
他の態様において本発明は、低粘度炭化水素、フレグランス、加湿剤、染料、およびビタミンを含むマイクロカプセルを、ゴム手袋の装着容易性の改良のために使用する。そのマイクロカプセルは、手接触表面上に層を形成する様々な方法で手袋に適用され、手袋の装着容易性、臭い、および湿潤特性を改良する。手袋が手に装着されると、マイクロカプセルは手に加湿剤およびビタミンを提供するために破裂する。本発明はさらに、ゴムラテックス手袋層上の浸漬コーティングにおけるマイクロカプセルの使用を含む、装着容易性の向上した手袋の製造方法を提供する。
【００１４】
他の態様において本発明は、水素化ポリイソブテン、フレグランス、加湿剤、染料、およびビタミンを含むマイクロカプセルを、ゴム手袋の装着容易性の改良のために使用する。そのマイクロカプセルは、手接触表面上に層を形成する様々な方法で手袋に適用され、手袋の装着容易性、臭い、および湿潤特性を改良する。手袋が手に装着されると、マイクロカプセルは手に加湿剤およびビタミンを提供するために破裂する。本発明はさらに、ゴムラテックス手袋層上の浸漬コーティングにおけるマイクロカプセルの使用を含む、装着容易性の向上した手袋の製造方法を提供する。
【００１５】
本発明の原則に従い、湿潤および乾燥した手両方において装着容易で、粒子状物質の脱離の起こらない湿潤特性を有する手袋が提供される。
本発明の原則に従い、皮膚に加湿剤を与え、手指両方に繊細な動きを維持することができる手袋がさらに提供される。
【００１６】
発明の詳細な説明
本発明の思想に従い、装着容易性を向上させるため、湿潤特性を向上させるため、および心地よい臭いを与えるために使用するマイクロカプセル内に含まれる物質を有するマイクロカプセルを含む手袋コーティングが提供される。マイクロカプセルは、湿潤ラテックスフィルムへの直接の適用用の装着容易化コーティング上塗り浸漬（overdip）として、そのラテックスの成分として、または最終浸漬用のスラリーとして、手袋に適用される。
【００１７】
表１−６に示す態様は、装着容易化コーティング上塗り浸漬にマイクロカプセルを使用している。一般的に、本発明のマイクロカプセルは、低粘度炭化水素、フレグランス、ビタミン、加湿剤、染料、およびポリアセタールウレアを有するマイクロカプセルコーティングを含む。あるいは、そのマイクロカプセルコーティングは、ポリアミド及び／またはゼラチンを含む。低粘度炭化水素の例には、水素化ポリイソブテン、水素化ポリブテン、水素化ポリデセン等を含む。下に示す態様は、マイクロカプセルが使用される一つの態様であるが、上塗り浸漬溶液中でのマイクロカプセルの濃度を表す。上塗り浸漬溶液は、手袋に適用され、マイクロカプセルを含有する溶液中に型作られたゴム手袋を浸すことを含む、本発明の態様の一例である。そのマイクロカプセルは、手袋の内側の装着容易化表面の部分となる層に配置される。下に示す態様では、加湿剤およびフレグランス物質を含むマイクロカプセルを含み、そのマイクロカプセルは水およびポリウレタンを含む上塗り浸漬溶液の約１重量％から約５重量％の範囲である。手袋が手に装着されることによりマイクロカプセルが崩壊するように、マイクロカプセルは手袋の内側装着容易化表面に付着している。崩壊したマイクロカプセルは、濡れたおよび乾燥した両方の手での装着容易性を改良するために、手袋を潤滑化させ手を湿潤化させる。マイクロカプセルは、装着容易性の向上という点で同等またはよりよい結果を得られるように、他の物質と共に異なった量で使用することができる。表１−６に示す態様は網羅的なものではなく、手袋装着容易性を向上させるマイクロカプセルを含む幾つかの可能な組合せを示しているにすぎない。
【００１８】
【表１】
2005504136.tif 000003
【００１９】
ここで示す本発明の態様に従い使用されるポリウレタンの一例は、Ｓｏｌｕｃｏｔｅ１０８８である。Ｓｏｌｕｃｏｔｅ１０８８は、ウエストウォリック（West Warwick）、ロードアイランドにあるSoluol Chemical Company から購入でき、それは本発明の原則に従い使用することができるポリウレタンの一例であるが、それに限定されるものではない。特に示さなければ、本発明に従いここに示す例で使用されるポリウレタンはＳｏｌｕｃｏｔｅ１０８８である。
【００２０】
ここで示す本発明の態様に従い使用されるマイクロカプセルの一例は、ＬＩＰＯＣＡＰＳＵＬＥ（登録商標）である。ＬＩＰＯＣＡＰＳＵＬＥ（登録商標）は、Lipo Technologiesから購入でき、それは本発明の原則に従い使用することができるマイクロカプセルの一例であるが、それに限定されるものではない。特に示さなければ、本発明の例で使用されるマイクロカプセルは、Panalene（登録商標）、バニラフレグランス、ビタミンＡパルミテートおよびビタミンＥアセテートから調製されるＬＩＰＯＣＡＰＳＵＬＥ（登録商標）であり、ポリオキシメチレンウレアを有するマイクロカプセルコーティングを有する。Panalene（登録商標）は、水素化ポリイソブテンであり、ＢＰの登録マークである。
【００２１】
本発明では、ポリウレタンは好適にマイクロカプセルを手袋のラテックスフィルムに結合させる。図１は、マイクロカプセルの走査電子顕微鏡写真を示し、おおよその大きさを示している。そのマイクロカプセルは、本明細書に示すコア物質とマイクロカプセルコーティングを含む。他のコア物質とマイクロカプセルコーティングを有するマイクロカプセルコーティングの使用では、本発明の向上した装着容易性、好ましい臭いおよび向上した湿潤特性は様々となる。
【００２２】
表１−６に示す本発明の例では、試験したマイクロカプセルは、ポリウレタンの使用によりラテックスによく結合し、湿ったおよび乾燥した両方の手での装着容易性を向上させる。本発明の更なる態様は、手袋の湿ったラテックスフィルムにマイクロカプセルを適用すること、マイクロカプセルおよびラテックスで混合物を形成すること、または最終浸漬としてスラリー中にマイクロカプセルを使用することによって、同様のまたはよりよい結果を得るために用いられる。
【００２３】
本発明の１つの態様では、マイクロカプセルは上塗り浸漬コーティング中にポリウレタンおよび水と混ぜられ１重量％含まれる。表１中の試験１およびラージバッチの試験２に示す本態様は、乾燥装着試験で好ましい結果を示し、ポリウレタンはマイクロカプセルを手袋の表面によく結合させていた。図２−９は、１重量％マイクロカプセルで上塗り浸漬したチューブサンプルの走査電子顕微鏡写真を示す。図１０および１１は、１重量％マイクロカプセルで上塗り浸漬したサンプル手袋の走査電子顕微鏡写真を示す。
【００２４】
本発明の他の態様では、２重量％マイクロカプセル上塗り浸漬コーティングが調製される。２重量％マイクロカプセルコーティングを表２に示す。この例では、マイクロカプセルは上塗り浸漬ミックスを調製するために水中でポリウレタンと混ぜられ、手袋に適用される。上塗り浸漬コーティングが適用された後、手袋の表面にはある程度の粒子物質が見られた。図１２および１３は、２重量％マイクロカプセル上塗り浸漬での手袋表面の走査電子顕微鏡写真を示す。
【００２５】
【表２】
2005504136.tif 000004
【００２６】
本発明の他の態様では、マイクロカプセル上塗り浸漬は、１．７５重量％のマイクロカプセルをポリウレタンおよび水中で含む。図１４−１９は、１．７５重量％マイクロカプセル上塗り浸漬での手袋の走査電子顕微鏡写真を示す。表３は、１．７５重量％マイクロカプセル上塗り浸漬コーティングで使用される物質の比を示す。１．７５重量％マイクロカプセル上塗り浸漬コーティングは、向上した装着容易性能並びに向上した湿潤特性および香りを有していた。
【００２７】
【表３】
2005504136.tif 000005
【００２８】
本発明の他の態様は、１．５重量％マイクロカプセル、ポリウレタンおよび水を含む上塗り浸漬を含む。１．５重量％マイクロカプセル上塗り浸漬コーティングを表４に示す。図２０−２５は、１．５重量％マイクロカプセル上塗り浸漬での手袋の走査電子顕微鏡写真を示す。示した１．５重量％マイクロカプセル上塗り浸漬は、好ましい臭いおよび手の湿潤性を維持しつつ、湿ったおよび乾燥した両方の手での手袋の装着を容易とする。
【００２９】
【表４】
2005504136.tif 000006
【００３０】
本発明の更なる態様は、１．２５重量％マイクロカプセル、水およびポリウレタンを含む上塗り浸漬コーティング溶液を含む。１．２５重量％マイクロカプセル上塗り浸漬コーティング剤の成分を表５に示す。図２６−３１は、１．２５重量％マイクロカプセル上塗り浸漬での手袋の走査電子顕微鏡写真を示す。１．２５重量％マイクロカプセル上塗り浸漬コーティングは、湿ったおよび乾燥した両方の手での装着容易性を向上させることを証明した。それは、改良されたフレグランスおよび湿潤特性をも示した。
【００３１】
【表５】
2005504136.tif 000007
【００３２】
本発明の他の例は、水およびポリウレタンを含む約４重量％マイクロカプセル上塗り浸漬を有する。この態様の上塗り浸漬溶液の成分を表６に示す。図３２−３９は、４重量％上塗り浸漬溶液でのチューブサンプルの走査電子顕微鏡写真を示す。この例でも湿ったおよび乾燥した両方の手での向上した装着容易性が示され、ゴム層へ良好に付着する。
【００３３】
【表６】
2005504136.tif 000008
【００３４】
表１−６に示す約１重量％および約５重量％の間のマイクロカプセルを含む手袋コーティングは、乾燥したおよび湿った状態の装着容易性試験で、手袋の装着容易性を向上させることが示された。表１−６に示す比は実例であるが、本発明の態様のいくつかの例にすぎない。マイクロカプセル、ポリウレタンおよび水は、同様のまたはよりよい結果を得るためにその比を変えて使用することができる。しかし、本発明の思想に従い、手袋コーティングの全重量に対する約１重量％および約５重量％の間のマイクロカプセルの濃度は、コーティングの調製に用いることができる。
【００３５】
表１−６に示す本発明の例は、手袋の製造が完了した後にはパウダーフリーの表面を維持する。表１−６に示すマイクロカプセル上塗り浸漬で調製された手袋は、手袋の硬化の後は、表７に示すように大変低いレベルのパウダー、手袋当たり２ミリグラムより少ないパウダー重量を示す。本発明の例で示されるパウダーのレベルは、標準的な手袋中の典型的な量に比べて極端に低い。ＦＤＡの規則によれば、標準的なパウダーフリーのパウダーのレベルは２ミリグラムより少なく、一方、パウダー化手袋は手袋当たり約２００ミリグラムのパウダーを有する。
【００３６】
【表７】
2005504136.tif 000009
【００３７】
さらに、上塗り浸漬溶液中でのマイクロカプセルの使用は、パウダーフリー凝固剤の使用と両立できる。図４０および４１は、表５に示す１．２５％重量マイクロカプセル上塗り浸漬で調製した手袋の外表面およびパウダーフリー凝固剤の使用を含むプロセスにて調製した手袋の外表面の走査電子顕微鏡写真を示す。図４２および４３は、１．２５％重量マイクロカプセル上塗り浸漬およびパウダーフリー凝固剤で調製した手袋の内側または装着容易化表面の走査電子顕微鏡写真を示す。本発明のパウダーフリー凝固剤およびマイクロカプセル上塗り浸漬の組み合せでの使用により、手袋は湿ったまたは乾燥した手での手袋の装着が容易となり、実質的粒子状物質フリーとなる。
【００３８】
本発明のコーティングを使用した手袋の調製方法は、以下に記載している。標準的なラテックス凝集剤は、きれいなセラミック型に適用され、乾燥される。標準的なラテックス凝集剤は、一般的に２価カチオン金属塩、界面活性剤または湿潤剤、および離型剤の水溶液を含む。典型的な２価金属塩には、制限的でない例として硝酸カルシウムを含み、典型的な界面活性剤または湿潤剤系としてはノニオン系であり、典型的な離型剤は炭酸カルシウムである。もちろん、水の代わりにアルコールを使用することができ、他の２価または３価の金属塩を使用することができ、塩安定な他の界面活性剤系を使用することができ、他の離型剤には制限的でない例としてデンプンおよびタルクが含まれる。
【００３９】
好ましくは、塩は硝酸カルシウムであり、硝酸カルシウム含量はトータル凝集剤含量の約７重量％から約５０重量％の間である。より好ましくは、硝酸カルシウム含量は、トータル凝集剤含量の約３０重量％から約４５重量％の範囲である。凝集剤は、最も好ましくは原料重量に対して約６０％から約７０％の固形物含量を有する水性ベース硝酸カルシウムを含む。例えば塩化カルシウム、硝酸亜鉛、塩化亜鉛、酢酸マグネシウム、硝酸マグネシウム、硝酸アルミニウムおよび硫酸アルミニウムのような他の２価カチオン金属塩を個々に、または硝酸カルシウムと組合せて使用することができる。
【００４０】
セラミック型は、手の形のゴムフィルムまたはラミネート層を形成するために、混合されたラテックスに漬けられる。例えば、離型剤／凝集剤浸漬が適用された後、ラミネート層が型に適用される。そのラミネート層は、天然ゴムラテックスのようなエラストマー性又は液体樹脂浸漬を含むことができる。あるいは、そのラミネート層は、合成ラテックス、ポリウレタン、ニトリルまたはポリクロロプレンのような合成ゴムであってもよい。ラテックス物質の含量を変化させることにより、ラミネート層は異なった程度の強度、快適さおよび柔軟性を示す。とにかく、型に適用されるラテックスの含量は、望ましいつかみやすさ、切断に対する保護、および剥離および防液体性を得るために、好ましく調整される。望ましければ、ゲル化ラテックスフィルムを、ビニルメチルエーテルおよびマレイン酸エステルのコポリマーで上塗り浸漬することができる。
【００４１】
ラミネート層の調製の後、もし更なるラミネート層が適用されるのであれば、２番目の凝集剤浸漬を適用することができる。好ましくは粘着付与剤の形である２番目の凝集剤浸漬は、次の工程で適用されるラミネートの付着のための媒体を供給する。他の技術では、強度と次のラミネート層の適用のための付着表面を与えるために、型は付着浸漬中に漬けられる。そのような付着浸漬は、いずれかの合成樹脂物質、およびこのましくはエラストマーを含む。異なった程度の強度および柔軟性は、付着物質の特性を変化させることにより得られる。２番目の凝集剤浸漬または他の付着浸漬のいずれかの適用の後、次のラミネート層が適用される。
【００４２】
次に、ゲル化ラテックスは水に通され、硫酸アルミニウムプライマーに浸漬される。次にラテックスフィルムは、約１重量％から５重量％マイクロカプセル上塗り浸漬を有する本発明のコーティング溶液に漬けられる。次に手袋は、乾燥および硬化するために高温のオーブン中を通される。硬化の後、装着容易性および型からの脱離性を改良するためにシリコンエマルジョン中に浸すことができる。
【００４３】
本発明の態様によれば、パウダーフリー凝集剤浸漬が提供される。パウダーフリー凝集剤浸漬は、水と混合した凝集剤、界面活性剤、剥離剤（detackification  agent）、水性ポリクロロプレン、および硬化促進剤を含む。凝集剤の硬化の後、装着容易性を向上させるために、約１重量％から約５重量％マイクロカプセル、水およびポリウレタン、さらに水素化ポリイソブテン、フレグランス、ビタミン、湿潤剤または染料およびポリアセタールウレアを有するマイクロカプセルコーティングを含むマイクロカプセルを含む上塗り浸漬を適用することができる。他の態様では、マイクロカプセルコーティングは、ポリアミドおよび／またはゼラチンを含む。
【００４４】
本発明の他の態様によれば、マイクロカプセルを含むコーティングを有する手袋の調製方法が提供される。当業者によく知られた標準ラテックス凝集剤は、きれいなセラミック型に適用され、乾燥される。ゲル化したラテックスは水に通される。水に通されたラテックスは、通常は硫酸アルミニウムプライマー中に浸けられる。しかしこの方法では、ラテックスは硫酸アルミニウムでは下塗りされず、マイクロカプセル、ポリウレタンおよび水を含む装着容易化コーティング上塗り浸漬に直接浸けられる。次にラテックスフィルムは、本発明のコーティング溶液に浸けられる。そして手袋は、乾燥および硬化するために高温のオーブン中を通される。硬化の後、装着容易性および型からの脱離性を改良するためにシリコンエマルジョン中に浸すことができる。
【００４５】
本発明の他の態様によれば、装着容易性改良のためのマイクロカプセルを含むコーティングを有する手袋の調製方法が提供される。本明細書に記載した標準ラテックス凝集剤は、マイクロカプセル、水およびポリウレタンを有する本発明のコーティング溶液と混合され、きれいなセラミック型に適用され、乾燥される。ゲル化したラテックスは水に通される。そして手袋は硬化され、本明細書に示すように硬化後プロセシングの通常の方法で処理される。
【００４６】
本発明のコーティングを使用した手袋の他の製造方法は、それを最終浸漬として使用する。本明細書に記載した標準的ラテックス凝集剤は、きれいなセラミック型に適用され、乾燥される。セラミック型は、手の形のゴムフィルムを調製するために混合されたラテックス中に浸けられる。ゲル化したラテックスは水に通される。例えば粘着剤または付着浸漬である、更なるコーティングをラテックス手袋に適用することができる。本発明のコーティングは、スラリーの一部として調製され、最終浸漬コーティングとして使用される。そして手袋は、乾燥および硬化するために高温のオーブン中を通される。手袋が硬化した後、改良された装着容易性を促進するためにシリコンエマルジョン中に浸すことができる。さらに、シリコンエマルジョンは、型から手袋の脱離性を改善する。
【００４７】
本発明について特定の態様に関連して記載しているが、変更、修正およびバリエーションは、本明細書の記載から当業者には明白であろう。従って、本発明の精神および添付の特許請求の範囲の範疇に含まれる全てのそのような変更、修正およびバリエーションは本発明に包含される。
【図面の簡単な説明】
【００４８】
【図１】図１は、本発明のマイクロカプセルの走査電子顕微鏡写真である。
【図２】図２は、本発明のチューブサンプルで、１重量％マイクロカプセル上塗り浸漬、０％ストレッチでの走査電子顕微鏡写真である。
【図３】図３は、本発明のチューブサンプルで、１重量％マイクロカプセル上塗り浸漬、０％ストレッチでの走査電子顕微鏡写真である。
【図４】図４は、本発明のチューブサンプルで、１重量％マイクロカプセル上塗り浸漬、０％ストレッチでの走査電子顕微鏡写真である。
【図５】図５は、本発明のチューブサンプルで、１重量％マイクロカプセル上塗り浸漬、５００％ストレッチでの走査電子顕微鏡写真である。
【図６】図６は、本発明のチューブサンプルで、１重量％マイクロカプセル上塗り浸漬、５×７００％ストレッチでの走査電子顕微鏡写真である。
【図７】図７は、本発明のチューブサンプルで、１重量％マイクロカプセル上塗り浸漬、５×７００％ストレッチでの走査電子顕微鏡写真である。
【図８】図８は、本発明のチューブサンプルで、１重量％マイクロカプセル上塗り浸漬、破断後の走査電子顕微鏡写真である。
【図９】図９は、本発明のチューブサンプルで、１重量％マイクロカプセル上塗り浸漬、破断後の走査電子顕微鏡写真である。
【図１０】図１０は、本発明の態様に従った、１重量％マイクロカプセル上塗り浸漬、０％ストレッチでの走査電子顕微鏡写真である。
【図１１】図１１は、本発明の態様に従った、１重量％マイクロカプセル上塗り浸漬、０％ストレッチでの走査電子顕微鏡写真である。
【図１２】図１２は、本発明の態様に従った、２重量％マイクロカプセル上塗り浸漬、０％ストレッチでの走査電子顕微鏡写真である。
【図１３】図１３は、本発明の態様に従った、２重量％マイクロカプセル上塗り浸漬、０％ストレッチでの走査電子顕微鏡写真である。
【図１４】図１４は、本発明の態様に従った、１．７５重量％マイクロカプセル上塗り浸漬、０％ストレッチでの走査電子顕微鏡写真である。
【図１５】図１５は、本発明の態様に従った、１．７５重量％マイクロカプセル上塗り浸漬、０％ストレッチでの走査電子顕微鏡写真である。
【図１６】図１６は、本発明の態様に従った、１．７５重量％マイクロカプセル上塗り浸漬、５００％ストレッチでの走査電子顕微鏡写真である。
【図１７】図１７は、本発明の態様に従った、１．７５重量％マイクロカプセル上塗り浸漬、５００％ストレッチでの走査電子顕微鏡写真である。
【図１８】図１８は、本発明の態様に従った、１．７５重量％マイクロカプセル上塗り浸漬、５×７００％ストレッチでの走査電子顕微鏡写真である。
【図１９】図１９は、本発明の態様に従った、１．７５重量％マイクロカプセル上塗り浸漬、５×７００％ストレッチでの走査電子顕微鏡写真である。
【図２０】図２０は、本発明の態様に従った、１．５重量％マイクロカプセル上塗り浸漬、０％ストレッチでの走査電子顕微鏡写真である。
【図２１】図２１は、本発明の態様に従った、１．５重量％マイクロカプセル上塗り浸漬、０％ストレッチでの走査電子顕微鏡写真である。
【図２２】図２２は、本発明の態様に従った、１．５重量％マイクロカプセル上塗り浸漬、５００％ストレッチでの走査電子顕微鏡写真である。
【図２３】図２３は、本発明の態様に従った、１．５重量％マイクロカプセル上塗り浸漬、５００％ストレッチでの走査電子顕微鏡写真である。
【図２４】図２４は、本発明の態様に従った、１．５重量％マイクロカプセル上塗り浸漬、５×７００％ストレッチでの走査電子顕微鏡写真である。
【図２５】図２５は、本発明の態様に従った、１．５重量％マイクロカプセル上塗り浸漬、５×７００％ストレッチでの走査電子顕微鏡写真である。
【図２６】図２６は、本発明の態様に従った、１．２５重量％マイクロカプセル上塗り浸漬、０％ストレッチでの走査電子顕微鏡写真である。
【図２７】図２７は、本発明の態様に従った、１．２５重量％マイクロカプセル上塗り浸漬、５００％ストレッチでの走査電子顕微鏡写真である。
【図２８】図２８は、本発明の態様に従った、１．２５重量％マイクロカプセル上塗り浸漬、０％ストレッチでの走査電子顕微鏡写真である。
【図２９】図２９は、本発明の態様に従った、１．２５重量％マイクロカプセル上塗り浸漬、５００％ストレッチでの走査電子顕微鏡写真である。
【図３０】図３０は、本発明の態様に従った、１．２５重量％マイクロカプセル上塗り浸漬、５×７００％ストレッチでの走査電子顕微鏡写真である。
【図３１】図３１は、本発明の態様に従った、１．２５重量％マイクロカプセル上塗り浸漬、５×７００％ストレッチでの走査電子顕微鏡写真である。
【図３２】図３２は、本発明のチューブサンプルで、４重量％マイクロカプセル上塗り浸漬、０％ストレッチでの走査電子顕微鏡写真である。
【図３３】図３３は、本発明のチューブサンプルで、４重量％マイクロカプセル上塗り浸漬、５００％ストレッチでの走査電子顕微鏡写真である。
【図３４】図３４は、本発明のチューブサンプルで、４重量％マイクロカプセル上塗り浸漬、０％ストレッチでの走査電子顕微鏡写真である。
【図３５】図３５は、本発明のチューブサンプルで、４重量％マイクロカプセル上塗り浸漬、５００％ストレッチでの走査電子顕微鏡写真である。
【図３６】図３６は、本発明のチューブサンプルで、４重量％マイクロカプセル上塗り浸漬、５×７００％ストレッチでの走査電子顕微鏡写真である。
【図３７】図３７は、本発明のチューブサンプルで、４重量％マイクロカプセル上塗り浸漬、破断後の走査電子顕微鏡写真である。
【図３８】図３８は、本発明のチューブサンプルで、４重量％マイクロカプセル上塗り浸漬、５×７００％ストレッチでの走査電子顕微鏡写真である。
【図３９】図３９は、本発明のチューブサンプルで、４重量％マイクロカプセル上塗り浸漬、破断後の走査電子顕微鏡写真である。
【図４０】図４０は、本発明のパウダーフリー凝集剤手袋で、１．２５重量％マイクロカプセル上塗り浸漬、０％ストレッチでの走査電子顕微鏡写真である。
【図４１】図４１は、本発明のパウダーフリー凝集剤手袋で、１．２５重量％マイクロカプセル上塗り浸漬、０％ストレッチでの走査電子顕微鏡写真である。
【図４２】図４２は、本発明のパウダーフリー凝集剤手袋で、１．２５重量％マイクロカプセル上塗り浸漬、０％ストレッチでの走査電子顕微鏡写真である。
【図４３】図４３は、本発明のパウダーフリー凝集剤手袋で、１．２５重量％マイクロカプセル上塗り浸漬、０％ストレッチでの走査電子顕微鏡写真である。
【国際公開パンフレット】
2005504136.tif 000010
2005504136.tif 000011
2005504136.tif 000012
2005504136.tif 000013
2005504136.tif 000014
2005504136.tif 000015
2005504136.tif 000016
2005504136.tif 000017
2005504136.tif 000018
2005504136.tif 000019
2005504136.tif 000020
2005504136.tif 000021
2005504136.tif 000022
2005504136.tif 000023
2005504136.tif 000024
2005504136.tif 000025
2005504136.tif 000026
2005504136.tif 000027
2005504136.tif 000028
2005504136.tif 000029
2005504136.tif 000030
2005504136.tif 000031
2005504136.tif 000032
2005504136.tif 000033
2005504136.tif 000034
2005504136.tif 000035
2005504136.tif 000036
2005504136.tif 000037
2005504136.tif 000038
2005504136.tif 000039
2005504136.tif 000040
2005504136.tif 000041
2005504136.tif 000042
2005504136.tif 000043
2005504136.tif 000044
2005504136.tif 000045
2005504136.tif 000046
2005504136.tif 000047
2005504136.tif 000048
2005504136.tif 000049
2005504136.tif 000050
【国際公開パンフレット（コレクトバージョン）】
2005504136.tif 000051
2005504136.tif 000052
【国際調査報告】
2005504136.tif 000053